(57)【要約】【課題】長期に渡って優れた密封性能を維持する袋体を提供する。【解決手段】充填物２としての芯材を減圧密封する袋体１は、外被材３が保護層、アルミニウム箔６、熱溶着層７で構成されており、保護層は表面保護層４、内部保護層５といった複数のフィルムにより構成されており、かつ外被材３の外周部同士が熱溶着された封止部８の少なくとも一部を周縁に垂直な平面で切断した場合の断面を見た時、封止部８に位置する熱溶着層７が少なくとも一つの凹部を有しており、凹部の最深部に熱溶着層７の厚みが最深部の周辺部よりも薄い薄肉部９が形成されているので、外被材３周縁の端面から封止部８を通って侵入する大気ガス量を抑制する薄肉部９でのクラック発生や封止部８破断が極めて起きにくくなる。【選択図】図１
2010261517.tif 000002
【特許請求の範囲】
【請求項１】
充填物を挿入して密封する２枚の外被材の周縁近傍の外周部同士が熱溶着された袋体において、前記外被材が保護層、アルミニウム箔、熱溶着層で構成されており、前記保護層は表面保護層、内部保護層といった複数のフィルムにより構成されており、かつ前記外被材の外周部同士が熱溶着された封止部の少なくとも一部を前記周縁に垂直な平面で切断した場合の断面を見た時、前記封止部に位置する前記熱溶着層が少なくとも一つの凹部を有しており、前記凹部の最深部に前記熱溶着層の厚みが前記最深部の周辺部よりも薄い薄肉部が形成されていることを特徴とする袋体。
【請求項２】
前記封止部の前記熱溶着層は両面に他の層との境界面を有し、前記凹部の一方の前記境界面のうねりの波高が、前記凹部の他方の前記境界面のうねりの波高よりも大きいことを特徴とする請求項１に記載の袋体。
【請求項３】
前記封止部の前記熱溶着層は両面に他の層との境界面を有し、前記凹部の一方の前記境界面の前記熱溶着層側に凹となっている部分の最深部と、前記凹部の他方の前記境界面の前記熱溶着層側に凹となっている部分の最深部とが対向していない請求項１または２に記載の袋体。
【請求項４】
前記封止部に前記薄肉部を少なくとも２個以上有していることを特徴とする請求項１から３のいずれか一項に記載の袋体。
【請求項５】
前記表面保護層が１層のナイロン、前記内部保護層が１層のナイロンで構成されていることを特徴とした請求項１から４のいずれか一項に記載の袋体。
【請求項６】
前記充填物を芯材とし、請求項１から５のいずれか一項に記載の袋体に前記芯材を挿入して、真空引きを行ったことを特徴とした真空断熱材。
【発明の詳細な説明】
【技術分野】
【０００１】
本発明は、長期にわたって優れた密封性能を維持する袋体、および断熱性能を維持する真空断熱材に関するものである。
【背景技術】
【０００２】
近年、菓子や飲料などの食品、あるいは液体、気体、固体状の薬品や生活雑貨などを、密封袋へ収納して、長期保存を可能としたり、密封袋に発泡体、粉末、繊維体を真空密封し真空断熱材としたり、袋体の密封技術が広く用いられている。ここでは、真空断熱材を例に説明する。
【０００３】
深刻な地球環境問題である温暖化への対策として、家電製品や設備機器並びに住宅などの建物の省エネルギー化を推進する動きが活発となっており、優れた断熱効果を長期的に維持する真空断熱材が、これまで以上に求められている。
【０００４】
真空断熱材とは、グラスウールやシリカ粉末などの微細空隙を有する芯材を、ガスバリア性を有する外被材で覆い、外被材の内部を減圧密封したものである。真空断熱材は、その内空間を高真空に保ち、気相を伝わる熱量を出来る限り小さくすることにより、高い断熱効果の発現を可能としたものである。よって、その優れた断熱効果を長期にわたって発揮するためには、真空断熱材内部の高い真空度を維持する技術が極めて重要となる。
【０００５】
真空断熱材内部の真空度を維持する方法として、気体吸着剤や水分吸着剤を芯材とともに真空断熱材内部に減圧密封する方法が、一般的に用いられている。これによって、真空包装後に芯材の微細空隙から真空断熱材中へ放出される残存水分や、外気から外被材を透過して経時的に真空断熱材内へ浸透する水蒸気や酸素等の大気ガスを、除去することが可能となる。
【０００６】
しかし、現存の吸着剤の吸着能力を考慮すると、高い断熱効果を長期的に維持する真空断熱材を提供するには、吸着剤の使用だけでは不十分であるといえ、真空断熱材内部へ浸透する大気ガス量自体を抑制する手段を講じる必要がある。
【０００７】
ここで、外気から真空断熱材内部へ侵入するガス経路について述べる。
【０００８】
真空断熱材は、通常、２枚の長方形の外被材を重ね合わせて外被材の３辺の周縁近傍の外周部同士を熱溶着して作製した３方シール袋内へ３方シール袋の開口部から芯材を挿入し、真空包装機を用いて外被材の袋内部を真空引きしながら、３方シール袋の開口部を熱溶着することによって製造される。
【０００９】
外被材には、通常、最内層に低密度ポリエチレンなどの熱可塑性樹脂からなる熱溶着層、中間層にアルミニウム箔やアルミニウム蒸着フィルムなどのバリア性を有する材料からなるガスバリア層、そして最外層にはナイロンフィルムやポリエチレンテレフタレートフィルムなどの表面保護の役割を果たす表面保護層を、接着剤を介して積層したラミネートフィルムを用いる。
【００１０】
この場合、外気から真空断熱材内部へ透過する大気ガスは、外被材表面から透過してくる成分と、外被材周縁の端面の熱溶着層が露出している部分から封止部を通って内部に透過してくる成分との２つに分類される。
【００１１】
このうち、熱溶着層を構成している熱可塑性樹脂は、ガスバリア層と比べると気体透過度および透湿度が極めて高いことから、真空断熱材内部へ経時的に侵入する大気ガス量のうち、外被材周縁の端面の熱溶着層が露出している部分から封止部を通って内部に透過したものが大半を占める。
【００１２】
よって、長期にわたって優れた断熱性能を維持する真空断熱材の提供には、外被材周縁の端面の熱溶着層が露出している部分からの大気ガス浸透量抑制が不可欠であり、その効果的な手法が課題とされてきた。
【００１３】
この課題に対して、封止部における熱溶着層の一部を薄肉にした薄肉部を設けた真空断熱材が報告されている（例えば、特許文献１参照）。
【００１４】
図７は、特許文献１に記載された従来の真空断熱材の断面図である。
【００１５】
図７に示すように、真空断熱材１０１は、ガスバリア層１０２と熱溶着層１０３とを有する外被材１０４の封止部分の熱溶着層１０３の一部が薄肉になっている。この薄肉部１０５は、図８に示すような封止冶具１０６を用いて、封止部分における外被材１０４の一部を特に強く加圧することにより形成されたもので、外被材１０４の全周を取り巻くように形成されている。
【００１６】
従来の構成は、薄肉部１０５によって外被材周縁の端面から侵入するガスの透過抵抗が増大し、内部へのガス侵入を抑制することで長期に渡って優れた断熱性能を発揮できるとされている。
【００１７】
さらに、長期にわたって優れた断熱性能を維持する真空断熱材の提供には、残りの外被材表面から透過してくる大気ガスの浸透量を抑制することが課題とされる。
【００１８】
この課題に対して、ガスバリア層にアルミニウム箔を設けた真空断熱材が報告されている（例えば、特許文献２参照）。
【００１９】
図９は、特許文献２に記載された従来の真空断熱材の断面図である。
【００２０】
図９に示すように、ラミネートフィルム容器２０１の中に断熱材２０２が充填された真空充填断熱構造体において、ラミネートフィルムの拡大断面図である図１０に示すように、ラミネートフィルム容器２０１は熱溶着層２０４、アルミニウム箔２０５、表面保護層２０６により構成されている。
【００２１】
従来の構成は、２０μｍ以下のアルミニウム箔層とすることにより、アルミニウム箔にピンホールや亀裂が発生することなく、長期間、真空を保持することができるとされている。
【先行技術文献】
【特許文献】
【００２２】
【特許文献１】実開昭６２−１４１１９０号公報
【特許文献２】特公平２−５４４７９号公報
【発明の概要】
【発明が解決しようとする課題】
【００２３】
さらなる長期にわたって優れた密封性能を維持する袋体、および断熱性能を維持する真空断熱材の提供には、外被材表面から透過してくる成分と、外被材周縁の端面の熱溶着層が露出している部分から封止部を通って内部に透過してくる成分の両方の大気ガスの浸透量を抑制しなければならない。
【００２４】
しかし、図１０に示されるような上記特許文献２のラミネートフィルム容器の構成で、薄肉部１０５に上記特許文献１の構成で、図１１に示されるような両面に角部１０７を有している場合は、真空断熱材の製造時および取り扱い時に、角部１０７において、ラミネートフィルム容器２０１、特にアルミニウム箔２０５にクラックが発生する。このクラックから、経年的に大気ガス成分の真空断熱材内部への侵入が促進されるという課題があった。
【００２５】
ここで、角部１０７とは、封止部を外被材１０４の周縁に垂直な平面で切断した場合の断面を見た時、薄肉部１０５の境界及びその近傍に生じる、熱溶着層１０３の厚み変化に伴い形成される角形状となった部位（曲率が大きい部位）を指す。
【００２６】
本発明は、上記従来の課題を解決するものであり、封止部に設けた熱溶着層の薄肉部及びその近傍において、アルミニウム箔のクラック発生や封止部破断が極めて起きにくい、長期に渡って優れた密封性能を維持する袋体、および断熱性能を維持する真空断熱材を提供することを目的とする。
【課題を解決するための手段】
【００２７】
上記目的を達成するために、本発明の袋体は、充填物を挿入して密封する２枚の外被材の周縁近傍の外周部同士が熱溶着された袋体において、前記外被材が保護層、アルミニウム箔、熱溶着層で構成されており、前記保護層は表面保護層、内部保護層といった複数のフィルムにより構成されており、かつ前記外被材の外周部同士が熱溶着された封止部の少なくとも一部を前記周縁に垂直な平面で切断した場合の断面を見た時、前記封止部に位置する前記熱溶着層が少なくとも一つの凹部を有しており、前記凹部の最深部に前記熱溶着層の厚みが前記最深部の周辺部よりも薄い薄肉部が形成されている。
【００２８】
上記構成において、まず、外被材の周縁部同士が熱溶着された封止部の少なくとも一部を周縁に垂直な平面で切断した場合の断面を見た時、封止部の熱溶着層の厚みが局所的に薄い薄肉部を設けていることにより、熱溶着層の薄肉部において、外被材周縁の端面から侵入する気体および水分の透過面積が縮小され、気体および水分の透過抵抗が増大し、気体および水分の透過速度が低減されることから、経時的に透過する気体および水分量が抑制され、長期にわたって優れた密封性能を発揮できる。
【００２９】
また、外被材の周縁部同士が熱溶着された封止部の少なくとも一部を周縁に垂直な平面で切断した場合の断面を見た時、保護層は表面保護層、内部保護層といった複数のフィルムにより構成されているので、熱溶着層より外層側に積層されたアルミニウム箔は、封止部の薄肉部およびその近傍において、熱溶着層は少なくとも一つの凹部の形状に沿って曲がるが、表面保護層、内部保護層といった複数のフィルムにより凹部形成時に外力を受けた場合に、内層になるに従い段階的に応力を緩和し、局所的に応力が集中することが起きにくくなり、熱溶着層より外層側に積層されたアルミニウム箔のクラックの発生が極めて起きにくくなる。
【００３０】
さらに、熱溶着層の薄肉部においては、熱溶着層の厚みが周辺部よりも薄くなり、その厚み減少分だけ強度が低下するが、熱溶着層の厚みが角部に沿って徐々に滑らかに増減することに伴い、封止部の強度も連続的に滑らかに増減することから、熱溶着層の薄肉部において局所的に応力が集中することが起きにくく、熱溶着層の薄肉部及びその近傍の外被材におけるクラック発生や封止部の破断が極めて起きにくくなる。
【００３１】
また、本発明の真空断熱材は、前記充填物を芯材とし、上記本発明の前記袋体に前記芯材を挿入して、真空引きを行ったものである。
【００３２】
以上により、封止部に設けた熱溶着層の薄肉部及びその近傍において、アルミニウム箔のクラック発生や封止部破断が極めて起きにくい、長期に渡って優れた密封性能を維持する袋体、および断熱性能を維持する真空断熱材を提供できる。
【発明の効果】
【００３３】
本発明によれば、袋体において、封止部の熱溶着層の厚みが局所的に薄い薄肉部を設けていることにより、外被材周縁の端面から侵入する気体および水分量が抑制され、長期にわたって優れた密封性能を発揮できる。また、保護層は、表面保護層、内部保護層といった複数のフィルムにより構成されているので、凹部形成時に外力を受けた場合に、熱溶着層より外層側に積層されたアルミニウム箔のクラックの発生が極めて起きにくくなる。さらに、熱溶着層の薄肉部において局所的に応力が集中することが起きにくく、熱溶着層の薄肉部及びその近傍の外被材におけるクラック発生や封止部の破断が極めて起きにくくなる。また、充填物を芯材とし、袋体を真空引きした真空断熱材にも適用できる。
【００３４】
以上により、封止部に設けた熱溶着層の薄肉部及びその近傍において、クラック発生や封止部破断が極めて起きにくい、長期に渡って優れた密封性能を維持する袋体、および断熱性能を維持する真空断熱材を提供できる。
【図面の簡単な説明】
【００３５】
【図１】本発明の実施の形態１における袋体の断面図
【図２】同実施の形態の袋体の平面図
【図３】同実施の形態の袋体の薄肉部を含む封止部の一例を示す断面図
【図４】同実施の形態の袋体の製造に用いた加熱圧縮冶具の一例を示す断面図
【図５】同実施の形態の袋体の薄肉部を含む封止部の変形例を示す断面図
【図６】本発明の実施の形態２における真空断熱材の断面図
【図７】従来の真空断熱材の断面図
【図８】従来の真空断熱材において加熱圧縮冶具で薄肉部を形成している状態を示す断面図
【図９】従来の真空断熱材の断面図
【図１０】従来のラミネートフィルムの拡大断面図
【図１１】従来の真空断熱材の薄肉部を含む封止部の断面図
【発明を実施するための形態】
【００３６】
第１の袋体の発明は、充填物を挿入して密封する２枚の外被材の周縁近傍の外周部同士が熱溶着された袋体において、前記外被材が保護層、アルミニウム箔、熱溶着層で構成されており、前記保護層は表面保護層、内部保護層といった複数のフィルムにより構成されており、かつ前記外被材の外周部同士が熱溶着された封止部の少なくとも一部を前記周縁に垂直な平面で切断した場合の断面を見た時、前記封止部に位置する前記熱溶着層が少なくとも一つの凹部を有しており、前記凹部の最深部に前記熱溶着層の厚みが前記最深部の周辺部よりも薄い薄肉部が形成されているのである。
【００３７】
上記構成において、まず、外被材の周縁部同士が熱溶着された封止部の少なくとも一部を周縁に垂直な平面で切断した場合の断面を見た時、封止部の熱溶着層の厚みが局所的に薄い薄肉部を設けていることにより、熱溶着層の薄肉部において、外被材周縁の端面から侵入する気体および水分の透過面積が縮小され、気体および水分の透過抵抗が増大し、気体および水分の透過速度が低減されることから、経時的に透過する気体および水分量が抑制され、長期にわたって優れた密封性能を発揮できる。
【００３８】
また、外被材の周縁部同士が熱溶着された封止部の少なくとも一部を周縁に垂直な平面で切断した場合の断面を見た時、保護層は複数のフィルムにより構成されているので、熱溶着層より外層側に積層されたアルミニウム箔は、封止部の薄肉部およびその近傍において、熱溶着層は少なくとも一つの凹部の形状に沿って曲がるが、表面保護層、内部保護層といった複数のフィルムにより凹部形成時に外力を受けた場合に、内層になるに従い段階的に応力を緩和し、局所的に応力が集中することが起きにくくなり、熱溶着層より外層側に積層されたアルミニウム箔のクラックの発生が極めて起きにくくなる。
【００３９】
さらに、熱溶着層の薄肉部においては、熱溶着層の厚みが周辺部よりも薄くなり、その厚み減少分だけ強度が低下するが、熱溶着層の厚みが角部に沿って徐々に滑らかに増減することに伴い、封止部の強度も連続的に滑らかに増減することから、熱溶着層の薄肉部において局所的に応力が集中することが起きにくく、熱溶着層の薄肉部及びその近傍の外被材におけるクラック発生や封止部の破断が極めて起きにくくなる。
【００４０】
以上により、封止部に設けた熱溶着層の薄肉部及びその近傍において、アルミニウム箔のクラック発生や封止部破断が極めて起きにくい、長期に渡って優れた密封性能を維持する袋体を提供できる。
【００４１】
外被材を構成する熱溶着層としては、特に指定されるものではないが、低密度ポリエチレンフィルム、直鎖低密度ポリエチレンフィルム、高密度ポリエチレンフィルム、中密度ポリエチレンフィルム、ポリプロピレンフィルム、ポリアクリロニトリルフィルム等の熱可塑性樹脂あるいはそれらの混合フィルム等が使用できる。
【００４２】
外被材に使用するラミネート接着剤については、特に指定するものではないが、２液硬化型ウレタン接着剤等の従来公知のラミネート用接着剤もしくはエポキシ系樹脂接着剤が使用できる。
【００４３】
外被材の袋形状は、四方シール袋、ガゼット袋、三方シール袋、ピロー袋など、特に指定するものではない。
【００４４】
なお、凹部とは、外被材の外周部同士が熱溶着された封止部の少なくとも一部を外被材の周縁に垂直な平面で切断した場合の断面を見た時、封止部に位置する熱溶着層が少なくとも一つの凹んでいる部分であり、熱溶着層と熱溶着層の外側に隣接する他の層との境界線（境界面）が熱溶着層側へ少なくとも一つの凸となる曲線部を指す。
【００４５】
なお、凹部の最深部とは、凹部を形成している点群のうち、対向する境界面上の点との間に位置する熱溶着層の厚みが、最も薄い箇所に位置する点部を指す。
【００４６】
また、充填物は、菓子や飲料などの食品、あるいは液体、気体、固体状の薬品や生活雑貨などに限らず、発泡体、粉末、繊維体を真空密封した真空断熱材の芯材にも適用できる。
【００４７】
第２の袋体の発明は、特に、第１の発明において、前記封止部の前記熱溶着層が両面に他の層との境界面を有し、前記凹部の一方の前記境界面のうねりの波高が、前記凹部の他方の前記境界面のうねりの波高よりも大きいことを特徴としている。
【００４８】
薄肉部及びその近傍では、熱溶着層よりも外層側にある外被材が、少なくとも一つの凹である熱溶着層の形状に沿って歪曲することによる応力を受け、強度が低下する。
【００４９】
よって、凹部の一方の境界面のうねりの波高を、凹部の他方の境界面のうねりの波高よりも大きくすることにより、相対的に波高の小さいうねりを有する境界面側の外被材の強度低下は、もう一方の相対的に波高の大きいうねりを有する境界面側の外被材と比べて僅かとなり、外被材の封止部では、強度低下が小さい外被材がもう一方の外被材を支持する形で剛性が保たれ、凹部形成時に外力を受けた場合におけるクラック発生および封止部の破断が極めて起きにくくなる。
【００５０】
なお、境界面とは、封止部において、熱溶着層と、熱溶着層と隣接する外被材が有する他層との境界面を指す。
【００５１】
なお、波高とは、凹部の周辺部に位置する境界面と、凹部の最深部を含む境界面と平行な面との距離を指す。
【００５２】
第３の袋体の発明は、特に、第１または第２の発明において、前記封止部の前記熱溶着層は両面に他の層との境界面を有し、前記凹部の一方の前記境界面の前記熱溶着層側に凹となっている部分の最深部と、前記凹部の他方の前記境界面の前記熱溶着層側に凹となっている部分の最深部とが対向していないことを特徴としている。
【００５３】
薄肉部があると、熱溶着層の厚みが薄く強度が低下するだけでなく、凹部の最深部が位置していることにより、歪曲による外被材の強度低下が起こる。
【００５４】
本発明では、凹部の一方の境界面の熱溶着層側に凹となっている部分の最深部と、凹部の他方の境界面の熱溶着層側に凹となっている部分の最深部とが対向していないことにより、凹部の最深部が位置する封止部の強度低下が抑制され、封止部が外力を受けた際の傷つきや破断が極めて起きにくくなる。同時に、凹部におけるガスバリア層のクラック発生の抑制効果もさらに高くなる。
【００５５】
第４の袋体の発明は、特に、第１から第３のいずれかの発明において、前記封止部に前記薄肉部を少なくとも２個以上有していることを特徴としている。
【００５６】
薄肉部においては、封止部の他箇所に比べて熱溶着層の厚みが薄く、シール強度が低下することにより、例えば、製造工程において芯材物質であるガラス繊維やシリカ粉末等を挟み込んだ状態で外被材が熱溶着された場合、薄肉部において熱溶着不良が発生することが懸念される。
【００５７】
熱溶着不良が発生した箇所では、樹脂が存在しないため、ガス侵入抑制効果が低下する。この対策として、少なくとも２個以上の薄肉部を設けることにより、熱溶着不良に起因する真空断熱材内部への気体および水分侵入促進の影響が緩和される。
【００５８】
特に、芯材としてガラス繊維を用いた場合は、挟雑物として熱溶着の際に挟み込まれた芯材物質が加熱変形し、薄肉部にスルーホールを形成することが多々あることから、本発明の効果がより顕著となる。
【００５９】
また、薄肉部においては、外被材の強度が周囲部よりも低くなり、外力を受けた際の荷重集中が懸念されるが、薄肉部が複数個存在することにより、外力の荷重が分散され、薄肉部におけるクラックの発生や封止部の破断が極めて起きにくくなる。
【００６０】
また、薄肉部を複数個有する場合は、薄肉部が１個のみの場合と比べて、薄肉部における熱溶着層の厚みを増加させても同一の効果が得られるため、薄肉部における外被材強度やシール強度低下が緩和され、薄肉部におけるクラック発生や封止部の破断のリスクが低減される。
【００６１】
第５の袋体の発明は、特に、第１から第４のいずれかの発明において、前記表面保護層が１層のナイロン、前記内部保護層が１層のナイロンであることを特徴としている。
【００６２】
外被材の周縁部同士が熱溶着された封止部の少なくとも一部を周縁に垂直な平面で切断した場合の断面を見た時、保護層が表面保護層１層、内部保護層１層の２層で構成され、２層ともナイロンフィルムにより構成されているので、熱溶着層より外層側に積層されたアルミニウム箔は、封止部の薄肉部およびその近傍において、熱溶着層は少なくとも一つの凹部の形状に沿って曲がるが、表面保護層、内部保護層といった複数のフィルムにより凹部形成時に外力を受けた場合に、内層になるに従い段階的に応力を緩和し、局所的に応力が集中することが起きにくくなり、熱溶着層より外層側に積層されたアルミニウム箔のクラックの発生が極めて起きにくくなる。
【００６３】
第６の発明は、第１から第５のいずれかの発明の前記袋体に、前記充填物としての芯材を挿入して、真空引きを行ったことを特徴としている。
【００６４】
前記袋体を構成する前記外被材に加え、真空断熱材の構成材料について、芯材は、その種類について特に指定するものではないが、気層比率９０％前後の多孔体であり、ウレタンフォーム、スチレンフォーム、フェノールフォームなどの連続気泡体や、グラスウールやロックウール、アルミナ繊維、シリカアルミナ繊維などの繊維体、パーライトや湿式シリカ、乾式シリカなどの粉体など、従来公知の芯材が使用できる。
【００６５】
芯材と共に袋体に入れる吸着剤は、その種類について特に指定するものではないが、芯材や外被材の残留ガス成分や、真空断熱材内へ侵入する水分や気体を吸着するもので、酸化カルシウム、ゼオライト、シリカゲルなどのガス吸着剤や水分吸着剤等のゲッター物質で、真空断熱材の真空度を下げる作用や維持する作用があるものであれば使用できる。
【００６６】
以上により、長期に渡って優れた断熱性能を維持する真空断熱材を提供できる。
【００６７】
以下、本発明の実施の形態について、図面を参照しながら説明するが、先に説明した実施の形態と同一構成については同一符号を付して、その詳細な説明は省略するものとする。なお、この実施の形態によって、この発明が限定されるものではない。
【００６８】
（実施の形態１）
図１は、本発明の実施の形態１における袋体の断面図、図２は、同実施の形態の袋体の平面図、図３は、同実施の形態の袋体における薄肉部を含む封止部の一例を示す断面図を示す。
【００６９】
図１に示すように、袋体１は、充填物２と、同一寸法に裁断された長方形の２枚の外被材３よりなり、２枚の外被材３の間に充填物２が密封され、充填物２を覆う２枚の外被材３の周縁近傍の外周部同士が熱溶着されている。
【００７０】
２枚の外被材３は、外層側から、表面保護層４、内部保護層５と、アルミニウム箔６と、熱溶着層７とが積層されてなる。また、外被材３の周囲辺（外周部）には、外被材の有する熱溶着層同士を溶融し貼り合わせた封止部８があり、封止部８の４辺のうちの少なくとも３辺に薄肉部９を有している。
【００７１】
次に、薄肉部９周辺の封止部８の形状について説明する。
【００７２】
図３において、熱溶着層７とアルミニウム箔６との境界面が有する凹部の波高の大きさには差が設けられており、波高の大きい凹部を有する境界面に設けられた凹部の最深部のみが薄肉部９に位置している。
【００７３】
次に、本実施の形態において、図１〜３に示す本実施の形態の袋体１の製造方法の一例を述べる。
【００７４】
まず、２枚の外被材３を、その熱溶着層７同士が対向するように配置し、外被材３の周囲辺の３辺を熱溶着して袋状とする。この熱溶着時に、金属製の加熱圧縮冶具１０（図４参照）とシリコンゴムヒーター（図示せず）とで２枚の外被材３を挟むように加熱圧縮し、図３に示す形状の封止部８を形成する。この後、袋体１内に充填物２を挿入し、外被材３の袋の開口部を熱溶着させて密封することにより袋体１を得る。
【００７５】
本実施の形態の袋体１は、充填物２を挿入して密封する２枚の外被材３の周縁近傍の外周部同士が熱溶着された袋体１において、外被材３が保護層、アルミニウム箔６、熱溶着層７で構成されており、保護層は表面保護層４、内部保護層５といった複数のフィルムにより構成されており、かつ外被材３の外周部同士が熱溶着された封止部８の少なくとも一部を周縁に垂直な平面で切断した場合の断面を見た時、封止部８に位置する熱溶着層７が少なくとも一つの凹部を有しており、凹部の最深部に熱溶着層７の厚みが最深部の周辺部よりも薄い薄肉部９が形成されている。
【００７６】
また、封止部８の熱溶着層７は、両面に隣接する他の層（アルミニウム箔６）との境界面を有し、凹部の一方の境界面のうねりの波高が、凹部の他方の境界面のうねりの波高よりも大きい。
【００７７】
また、凹部の一方の境界面の熱溶着層７側に凹となっている部分の最深部と、凹部の他方の境界面の熱溶着層７側に凹となっている部分の最深部とが対向していない。
【００７８】
また、図３に示す例では、封止部８に薄肉部９を少なくとも２個以上（４つ）有している。
【００７９】
以上のように構成された袋体１について、以下その動作、作用を説明する。
【００８０】
外被材３は、熱可塑性樹脂やガスバリア性を有する金属箔や樹脂フィルム等をラミネート加工したものであり、外部から袋体１内部への大気ガス侵入を抑制する役割を果たすものである。
【００８１】
表面保護層４および内面保護層５は、外被材が有する層のうち、アルミニウム箔６よりも外層側に位置する、外力から外被材３、特にアルミニウム箔６の傷つきや破れを防ぐ役割を果たすものである。
【００８２】
熱溶着層７より外層側に積層されたアルミニウム箔６は、封止部の薄肉部９およびその近傍において、熱溶着層７は少なくとも一つの凹部の形状に沿って曲がるが、表面保護層４、内部保護層５といった複数のフィルムにより凹部形成時に外力を受けた場合に、内層になるに従い段階的に応力を緩和し、局所的に応力が集中することが起きにくくなり、熱溶着層７より外層側に積層されたアルミニウム箔６のクラックの発生が極めて起きにくくなる。
【００８３】
表面保護層４および内面保護層５としては、ナイロンフィルム、ポリエチレンテレフタレートフィルム、ポリプロピレンフィルム等の従来公知の材料が使用でき、同一種類でも２種類以上でも、表面保護層４および内面保護層５共に複数枚重ねて使用してもよい。
【００８４】
本実施の形態では、アルミニウム箔６をガスバリア層としたが、高いバリア性を有する１種類もしくは２種以上のフィルムから構成される層であり、外被材３に優れたガスバリア性を付与するものであれば、代用することができる。
【００８５】
例えば、銅箔、ステンレス箔などの金属箔や、ポリエチレンテレフタレートフィルムやエチレン−ビニルアルコール共重合体フィルムへアルミニウムや銅等の金属原子もしくはアルミナやシリカ等の金属酸化物を蒸着したフィルムや、金属原子や金属酸化物を蒸着した面にコーティング処理を施したフィルム等が使用できる。
【００８６】
熱溶着層７は、外被材３同士を溶着し、袋体１内部の密封性を保持する役割に加えて、充填物による袋体１内部からの突刺し等からアルミニウム箔６を保護する役割を果たすものである。
【００８７】
熱溶着層７としては、低密度ポリエチレン、直鎖状低密度ポリエチレン、メタロセン触媒系直鎖状低密度ポリエチレンフィルム、高密度ポリエチレン、ポリプロピレン等従来公知の材料が使用でき、１種類でも２種類以上重ねて使用してもよい。
【００８８】
封止部８は、外被材３の熱溶着層７同士を溶着することにより構成され、真空断熱材１内部と外部とを遮断する役割を果たしている。
【００８９】
薄肉部９は、外被材３周縁の端面から封止部８を通って袋体１内部へ侵入する大気ガスの透過速度を抑制し、袋体１の密封性を維持する役割を果たしている。
【００９０】
以上のように、本実施の形態においては、封止部８における熱溶着層７とアルミニウム箔６との境界面が有する凹部の最深部位置に薄肉部９が設けられ、この２層の境界面が有する凹部の波高に差が設けられているため、アルミニウム箔６および外被材３の劣化や破断が極めて起きにくくなるとともに、袋体１内部への経時的な大気ガス侵入が抑制される。
【００９１】
また、上記の製造方法にて袋体１を作製した場合、通常、図４に示すような突起部１１によって構成される過熱圧縮冶具１０により熱溶着層７が加熱圧縮されるため、加圧による外力が突起部１１の接線と垂直な方向にも加わることにより、熱溶着層７の樹脂が薄肉部９の両端方向へ流動しやすくなることから、図１０のような従来の封止冶具１０６のような平面部にて圧縮される場合と比べて、同一の薄肉部９の厚みを得る場合の製造時の温度条件および圧力条件が緩和され、アルミニウム箔６および外被材３の劣化が抑制される。
【００９２】
言い換えれば、同一の成形条件によって、より熱溶着層７の薄肉部９の厚みを薄くすることが可能となり、外被材３周縁の端面からの気体および水分侵入量の抑制が容易となる。
【００９３】
本実施の形態の袋体１は、充填物２を挿入して密封する２枚の外被材３の周縁近傍の外周部同士が熱溶着された袋体１において、外被材３が保護層、アルミニウム箔６、熱溶着層７で構成されており、保護層は表面保護層４、内部保護層５といった複数のフィルムにより構成されており、かつ外被材３の外周部同士が熱溶着された封止部８の少なくとも一部を周縁に垂直な平面で切断した場合の断面を見た時、封止部８に位置する熱溶着層７が少なくとも一つの凹部を有しており、凹部の最深部に熱溶着層７の厚みが最深部の周辺部よりも薄い薄肉部９が形成されている。
【００９４】
上記構成において、まず、外被材３の周縁部同士が熱溶着された封止部８の少なくとも一部を周縁に垂直な平面で切断した場合の断面を見た時、封止部８の熱溶着層７の厚みが局所的に薄い薄肉部９を設けていることにより、熱溶着層７の薄肉部９において、外被材３周縁の端面から侵入する気体および水分の透過断面積が縮小され、気体および水分の透過抵抗が増大し、気体および水分の透過速度が低減されることから、経時的に透過する気体および水分量が抑制され、長期にわたって優れた断熱性能を発揮できる。
【００９５】
また、外被材３の周縁部同士が熱溶着された封止部８の少なくとも一部を周縁に垂直な平面で切断した場合の断面を見た時、保護層は表面保護層４、内部保護層５といった複数のフィルムにより構成されているので、熱溶着層７より外層側に積層されたアルミニウム箔６は、封止部８の薄肉部９およびその近傍において、熱溶着層７の形状に沿って曲がるが、表面保護層４、内部保護層５といった複数のフィルムにより凹部形成時に外力を受けた場合に、内層になるに従い段階的に応力を緩和し、局所的に応力が集中することが起きにくくなり、熱溶着層７より外層側に積層されたアルミニウム箔６のクラックの発生が極めて起きにくくなる。
【００９６】
さらに、熱溶着層７の薄肉部９においては、熱溶着層７の厚みが周辺部よりも薄くなり、その厚み減少分だけ強度が低下するが、熱溶着層７の厚みが凹部に沿って徐々に滑らかに増減することに伴い、封止部８の強度（曲げ強度など）も位置が変わるにつれて連続的に滑らかに増減することから、熱溶着層７の薄肉部９において局所的に応力が集中することが起きにくく、熱溶着層７の薄肉部９及びその近傍の外被材３におけるクラック発生や封止部８の破断が極めて起きにくくなる。
【００９７】
以上により、封止部８に設けた熱溶着層７の薄肉部９及びその近傍において、クラック発生や封止部８破断が極めて起きにくい、長期に渡って優れた密封性能を維持する袋体１を提供できる。
【００９８】
また、本実施の形態の袋体１は、封止部８の熱溶着層７は両面にアルミニウム箔６との境界面を有し、凹部の一方の境界面のうねりの波高が、凹部の他方の境界面のうねりの波高よりも大きい。
【００９９】
薄肉部９及びその近傍では、熱溶着層７よりも外層側にある外被材３（の各層６，５）が、少なくとも一つの凹部である熱溶着層７の形状に沿って歪曲することによる応力を受け、強度が低下する。
【０１００】
よって、凹部の一方（図１では上側）の境界面のうねりの波高を、凹部の他方（図１では下側）の境界面のうねりの波高よりも大きくすることにより、相対的に波高の小さいうねりを有する境界面側（図１では下側）の外被材３の強度低下は、もう一方の相対的に波高の大きいうねりを有する境界面側（図１では上側）の外被材３と比べて僅かとなり、外被材３の封止部８では、強度低下が小さい（図１では下側の）外被材３がもう一方の（図１では上側の）外被材３を支持する形で剛性が保たれ、外力を受けた場合におけるクラック発生および封止部８の破断が極めて起きにくくなる。
【０１０１】
薄肉部９があると、熱溶着層７の厚みが薄く強度が低下するだけでなく、凹部の最深部が位置していることにより、歪曲による外被材３の強度低下が起こる。
【０１０２】
本実施の形態では、凹部の一方の（図１では上側の）境界面の熱溶着層７側に凹となっている部分の最深部と、凹部の他方の（図１では下側の）境界面の熱溶着層７側に凹となっている部分の最深部とが対向していないことにより、凹部の最深部が位置する封止部８の強度低下が抑制され、封止部８が外力を受けた際の傷つきや破断が極めて起きにくくなる。同時に、凹部におけるアルミニウム箔６のクラック発生の抑制効果もさらに高くなる。
【０１０３】
また、図３に示す例のように、封止部８に薄肉部９を少なくとも２個以上有していることが好ましい。
【０１０４】
薄肉部９においては、封止部８の他箇所に比べて熱溶着層７の厚みが薄く、シール強度が低下することにより、例えば、製造工程において充填物２を挟み込んだ状態で外被材３が熱溶着された場合、薄肉部９において熱溶着不良が発生することが懸念される。
【０１０５】
熱溶着不良が発生した箇所では樹脂が存在しないため、ガス侵入抑制効果が低下する。この対策として、少なくとも２個以上の薄肉部９を設けることにより、熱溶着不良に起因する袋体１内部への気体および水分侵入促進の影響が緩和される。
【０１０６】
特に、ガラス繊維などのような細いものを用いた場合は、挟雑物として熱溶着の際に挟み込まれた芯材２物質が加熱変形し、薄肉部９にスルーホールを形成することが多々あることから、本発明の（本実施の形態の）効果がより顕著となる。
【０１０７】
また、薄肉部９においては、外被材３の強度が周囲部よりも低くなり、外力を受けた際の荷重集中が懸念されるが、薄肉部９が複数個存在することにより、外力の荷重が分散され、薄肉部９におけるクラックの発生や封止部８の破断が極めて起きにくくなる。
【０１０８】
また、薄肉部９を複数個有する場合は、薄肉部９が１個のみの場合と比べて、薄肉部９における熱溶着層７の厚みを増加させても同一の効果が得られるため、薄肉部９における外被材３強度やシール強度低下が緩和され、薄肉部９におけるクラック発生や封止部８の破断のリスクが低減される。
【０１０９】
なお、本実施の形態では、薄肉部９を有する封止部８を３辺としたが、封止部８全周の４辺に設けても良い。
【０１１０】
なお、各薄肉部９における熱溶着層７の厚みは、同一でなくても良い。
【０１１１】
なお、本実施の形態では、図２に示すように、薄肉部９が直交しているが、薄肉部９は交差していなくてもよい。
【０１１２】
なお、各薄肉部９に位置する境界面の凹部の幅は同一ある必要はなく、アルミニウム箔６として使用している金属箔やフィルムが、劣化しない程度の幅を有しておればよい。
【０１１３】
なお、薄肉部９の間隔は特に指定するものではなく、また、図５のように、境界面が有する凹部同士の間隔が等しくなくてもよい。
【０１１４】
なお、本実施の形態では、薄肉部９の位置は特に指定するのもではないが、境界面の有する凹部位置が、外被材３の封止部８とそうでない部分との境目に存在している場合は、薄肉部９の片側の樹脂が十分に加熱されておらず、樹脂の流動性が悪いため薄肉化が困難となり、好ましくない。
【０１１５】
以下、本発明における袋体１の外被材３の材料構成とその効果について、実施例を用いて説明する。
【０１１６】
（実施例１）
実施の形態１において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み１５μｍのナイロンフィルム（Ｎｙ）と、内部保護層５として厚み２５μｍのナイロンフィルム（Ｎｙ）を２層の保護層として積層してなる外被材３と、ガラス繊維からなる充填物２から構成された袋体１を作製した。
【０１１７】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１１８】
この際、シール幅（外被材３同士を熱溶着する幅）を２０ｍｍとし、薄肉部９の厚みを１０μｍとした。
【０１１９】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１２０】
以上において、封止部８において、アルミニウム箔６にクラックの発生は確認されなかった。
【０１２１】
実施例１では、ナイロンフィルムを２層の保護層として積層したため、薄肉部９における各層の凹部形状も内層になるに従い徐々に緩和されていることが確認され、局所的に応力が集中することが起きにくくなっている本発明（の実施の形態１）による効果がより顕著に現れた。
【０１２２】
（実施例２）
実施の形態１において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み１５μｍのナイロンフィルム（Ｎｙ）と、内部保護層５として厚み２５μｍのポリエチレンテレフタレートフィルム（ＰＥＴ）を２層の保護層として積層してなる外被材３と、ガラス繊維からなる充填物２から構成された袋体１を作製した。
【０１２３】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１２４】
この際、シール幅（外被材３同士を熱溶着する幅）を２０ｍｍとし、薄肉部９の厚みを１０μｍとした。
【０１２５】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１２６】
以上において、封止部８において、アルミニウム箔６にクラックの発生は確認されなかった。
【０１２７】
（実施例３）
実施の形態１において、熱溶着層７として厚み５０μｍの高密度ポリエチレンフィルム（ＨＤＰＥ）を、アルミニウム箔６（ＡＬ）として厚み６μｍを、また表面保護層４として厚み１５μｍのナイロンフィルム（Ｎｙ）と、内部保護層５として厚み２５μｍのナイロンフィルム（Ｎｙ）を２層の保護層として積層してなる外被材３と、ガラス繊維からなる充填物２から構成された袋体１を作製した。
【０１２８】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１２９】
この際、シール幅（外被材３同士を熱溶着する幅）を２０ｍｍとし、薄肉部９の厚みを１０μｍとした。
【０１３０】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１３１】
以上において、封止部８において、アルミニウム箔６にクラックの発生は確認されなかった。
【０１３２】
（比較例１）
実施の形態１において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み４０μｍのナイロンフィルム（Ｎｙ）のみを保護層として積層してなる外被材３と、ガラス繊維からなる充填物２から構成された袋体１を作製した。
【０１３３】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１３４】
この際、シール幅（外被材３同士を熱溶着する幅）を２０ｍｍとし、薄肉部９の厚みを１０μｍとした。
【０１３５】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１３６】
以上において、封止部８において、アルミニウム箔６にクラックの発生が確認された。
【０１３７】
（比較例２）
実施の形態１において、熱溶着層７として厚み５０μｍの直鎖状低密度ポリエチレンフィルム（ＨＤＰＥ）を、アルミニウム箔６（ＡＬ）として厚み６μｍを、また表面保護層４として厚み４０μｍのナイロンフィルム（Ｎｙ）のみを保護層として積層してなる外被材３と、ガラス繊維からなる充填物２から構成された袋体１を作製した。
【０１３８】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１３９】
この際、シール幅（外被材３同士を熱溶着する幅）を２０ｍｍとし、薄肉部９の厚みを１０μｍとした。
【０１４０】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１４１】
以上において、封止部８において、アルミニウム箔６にクラックの発生は比較例１の形態以上に確認された。
【０１４２】
以上、本発明における実施例および比較例を（表１）に示す。
【０１４３】
【表１】
2010261517.tif 000003
ただし、（表１）における外被材３の劣化に関しては、下記の基準で判定した。
【０１４４】
○：劣化なし（封止部８において、アルミニウム箔にクラックが確認されず。）
×：劣化あり（封止部８において、アルミニウム箔にクラックが確認された。）
（表１）の結果より、実施の形態１に示す薄肉部９を設けた袋体１は、外被材３の劣化も確認されなかった。
【０１４５】
（実施の形態２）
図６は、本発明の実施の形態２における真空断熱材の断面図を示す。
【０１４６】
図６において、真空断熱材１２は、芯材１３と芯材１３内に配置された吸着剤１４と、同一寸法に裁断された長方形の２枚の外被材３よりなり、２枚の外被材３の間に芯材１３と吸着剤１４が減圧密封され、芯材１３を覆う２枚の外被材３の周縁近傍の外周部同士が熱溶着されている。
【０１４７】
２枚の外被材３は、実施の形態１と同様の形態で、外層側から、表面保護層４、内部保護層５と、アルミニウム箔６と、熱溶着層７とが積層されてなる。また、外被材３の周囲辺（外周部）には、外被材の有する熱溶着層同士を溶融し貼り合わせた封止部８があり、封止部８の４辺のうちの少なくとも３辺に薄肉部９を有している。
【０１４８】
ここで、薄肉部９周辺の封止部８の形状についても、実施の形態１と同様の形態である。
【０１４９】
図３において、熱溶着層７とアルミニウム箔６との境界面が有する凹部の波高の大きさには差が設けられており、波高の大きい凹部を有する境界面に設けられた凹部の最深部のみが薄肉部９に位置している。
【０１５０】
次に、本実施の形態において、図６に示す本実施の形態の真空断熱材１２の製造方法の一例を述べる。
【０１５１】
まず、２枚の外被材３の熱溶着層７同士が対向するように配置し、外被材３の周囲辺の３辺を熱溶着して袋状とする。この熱溶着時に、金属製の加熱圧縮冶具１０（図４参照）とシリコンゴムヒーター（図示せず）とで２枚の外被材３を挟むように加熱圧縮し、図３に示す形状の封止部８を形成する。この後、袋内に芯材１３と吸着剤１４とを挿入し、袋内部を約２００Ｐａ以下に減圧しながら、外被材３の袋の開口部を熱溶着させて密封することにより真空断熱材１２を得る。
【０１５２】
また、図３に示す例では、封止部８に薄肉部９を少なくとも２個以上（４つ）有している。
【０１５３】
以上のように構成された真空断熱材１２について、以下その動作、作用を説明する。
【０１５４】
まず、芯材１３は、真空断熱材１２の骨材として微細空間を形成する役割を果たし、真空排気後の真空断熱材１２の断熱部を形成するものであり、ガラス繊維からなる。
【０１５５】
吸着剤１４は、真空包装後に芯材１３の微細空隙から真空断熱材１２中へ放出された残留ガス成分や、真空断熱材１２内へ侵入する水分や気体を吸着除去する役割を果たすものである。
【０１５６】
外被材３は、実施の形態１と同様の形態で、外部から真空断熱材１内部への大気ガス侵入を抑制する役割を果たすものである。そのため、本実施の形態においては、真空断熱材１２内部への経時的な大気ガス侵入が抑制され、長期にわたって優れた断熱性能を発揮できる。
【０１５７】
また、保護層は表面保護層４、内部保護層５といった複数のフィルムにより構成されているので、凹部形成時に外力を受けた場合に、内層になるに従い段階的に応力を緩和し、局所的に応力が集中することが起きにくくなり、熱溶着層７より外層側に積層されたアルミニウム箔６のクラックの発生が極めて起きにくくなる。
【０１５８】
さらに、熱溶着層７の薄肉部９においては、熱溶着層７の厚みが凹部に沿って徐々に滑らかに増減することに伴い、熱溶着層７の薄肉部９において局所的に応力が集中することが起きにくく、熱溶着層７の薄肉部９及びその近傍の外被材３におけるクラック発生や封止部８の破断が極めて起きにくくなる。
【０１５９】
以上により、封止部８に設けた熱溶着層７の薄肉部９及びその近傍において、クラック発生や封止部８破断が極めて起きにくい、長期に渡って優れた断熱性能を維持する真空断熱材１２を提供できる。
【０１６０】
以下、本発明における真空断熱材１２の外被材３の材料構成とその効果について、実施例を用いて説明する。
【０１６１】
（実施例１）
実施の形態２において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み１５μｍのナイロンフィルム（Ｎｙ）と、内部保護層５として厚み２５μｍのナイロンフィルム（Ｎｙ）を２層の保護層として積層してなる外被材３と、ガラス繊維からなる芯材１３と、酸化カルシウムからなる吸着剤１４から構成された真空断熱材１２を作製した。
【０１６２】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１６３】
この際、シール幅（外被材３同士を熱溶着する幅）を２０ｍｍとし、薄肉部９の厚みを１０μｍとしたとき、真空断熱材１２の外被材３周縁の端面から封止部８を通って侵入する大気ガス量は、７．８×１０-15ｍｏｌ／ｍ2／ｓ／Ｐａであった。
【０１６４】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１６５】
以上において、封止部８において、アルミニウム箔６にクラックの発生は確認されなかった。
【０１６６】
実施例１では、実施の形態１同様、ナイロンフィルムを２層の保護層として積層したため、薄肉部９における各層の凹部形状も内層になるに従い徐々に緩和されていることが確認され、局所的に応力が集中することが起きにくくなっている本発明（の実施の形態２）による効果がより顕著に現れた。
【０１６７】
（実施例２）
実施の形態２において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み１５μｍのナイロンフィルム（Ｎｙ）と、内部保護層５として厚み２５μｍのポリエチレンテレフタレートフィルム（ＰＥＴ）を２層の保護層として積層してなる外被材３と、ガラス繊維からなる芯材１３と、酸化カルシウムからなる吸着剤１４から構成された真空断熱材１２を作製した。
【０１６８】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１６９】
この際、シール幅（外被材３同士を熱溶着する幅）を２０ｍｍとし、薄肉部９の厚みを１０μｍとしたとき、真空断熱材１２の外被材３周縁の端面から封止部８を通って侵入する大気ガス量は、８．１×１０-15ｍｏｌ／ｍ2／ｓ／Ｐａであった。
【０１７０】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１７１】
以上において、封止部８において、アルミニウム箔６にクラックの発生は確認されなかった。
【０１７２】
（実施例３）
実施の形態２において、熱溶着層７として厚み５０μｍの高密度ポリエチレンフィルム（ＨＤＰＥ）を、アルミニウム箔６（ＡＬ）として厚み６μｍを、また表面保護層４として厚み１５μｍのナイロンフィルム（Ｎｙ）と、内部保護層５として厚み２５μｍのナイロンフィルム（Ｎｙ）を２層の保護層として積層してなる外被材３と、ガラス繊維からなる芯材１３と、酸化カルシウムからなる吸着剤１４から構成された真空断熱材１２を作製した。
【０１７３】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１７４】
この際、シール幅（外被材３同士を熱溶着する幅）を２０ｍｍとし、薄肉部９の厚みを１０μｍとしたとき、真空断熱材１２の外被材３周縁の端面から封止部８を通って侵入する大気ガス量は、１．５×１０-15ｍｏｌ／ｍ2／ｓ／Ｐａであった。
【０１７５】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１７６】
以上において、封止部８において、アルミニウム箔６にクラックの発生は確認されなかった。
【０１７７】
（比較例１）
実施の形態２において、熱溶着層７として厚み５０μｍの直鎖状低密度ポリエチレンフィルム（ＬＬＤＰＥ）を、アルミニウム箔６（ＡＬ）として厚み６μｍを、また表面保護層４として厚み４０μｍのナイロンフィルム（Ｎｙ）のみを保護層として積層してなる外被材３と、ガラス繊維からなる芯材１３と、酸化カルシウムからなる吸着剤１４から構成された真空断熱材１２を作製した。
【０１７８】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１７９】
この際、シール幅（外被材３同士を熱溶着する幅）を２０ｍｍとし、薄肉部９の厚みを１０μｍとしたとき、真空断熱材１２の外被材３周縁の端面から封止部８を通って侵入する大気ガス量は、２．０×１０-14ｍｏｌ／ｍ2／ｓ／Ｐａであった。
【０１８０】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１８１】
以上において、封止部８において、アルミニウム箔６にクラックの発生が確認された。
【０１８２】
（比較例２）
実施の形態２において、熱溶着層７として厚み５０μｍの直鎖状低密度ポリエチレンフィルム（ＨＤＰＥ）を、アルミニウム箔６（ＡＬ）として厚み６μｍを、また表面保護層４として厚み４０μｍのナイロンフィルム（Ｎｙ）のみを保護層として積層してなる外被材３と、ガラス繊維からなる芯材１３と、酸化カルシウムからなる吸着剤１４から構成された真空断熱材１２を作製した。
【０１８３】
外被材３の周囲辺（外周部）には、外被材３の有する熱溶着層７同士を溶融し貼り合わせた封止部８があり、封止部８の４辺のうちの３辺に周縁に垂直な方向に４つ並んだ周縁に平行な溝状の薄肉部９が形成されており、各薄肉部９に位置する一方の（図３では上側のアルミニウム箔６と熱溶着層７との）境界面の凹部の最深部における幅は１．５ｍｍであり、（図３では上側のアルミニウム箔６と熱溶着層７との）境界面のうねりの各波高は０．２ｍｍ、かつ、隣り合う凹部の最深部との間隔が１．５ｍｍであった。また、もう一方の（図３では下側のアルミニウム箔６と熱溶着層７との）境界面が有する凹部の最大波高は０．０５ｍｍであった（図３参照）。
【０１８４】
この際、シール幅（外被材３同士を熱溶着する幅）を２０ｍｍとし、薄肉部９の厚みを１０μｍとしたとき、真空断熱材１２の外被材３周縁の端面から封止部８を通って侵入する大気ガス量は、２．８×１０-14ｍｏｌ／ｍ2／ｓ／Ｐａであった。
【０１８５】
ここで、薄肉部９の厚みは、外被材をミクロトームにより外被材の外周部同士が熱溶着された封止部の少なくとも一部を周縁に垂直な平面で切断し、２００倍の倍率で顕微鏡により測定した。
【０１８６】
以上において、封止部８において、アルミニウム箔６にクラックの発生は比較例１の形態以上に確認された。
【０１８７】
以上、本発明における実施例および比較例を（表２）に示す。
【０１８８】
【表２】
2010261517.tif 000004
ただし、（表２）における外被材３の劣化に関しては、下記の基準で判定した。
【０１８９】
○：劣化なし（封止部８において、アルミニウム箔にクラックが確認されず。）
×：劣化あり（封止部８において、アルミニウム箔にクラックが確認された。）
（表２）の結果より、実施の形態２に示す薄肉部９を設けた真空断熱材１２は、外被材３の劣化も確認されなかった。
【産業上の利用可能性】
【０１９０】
本発明にかかる袋体は、長期にわたる使用にも耐えうる密封性能を有しているものであり、菓子、飲料、レトルト食品、液体や固体状の薬品、あるいは洗剤、入浴剤、シャンプーなどの生活雑貨の密封袋などにも適用できる。
【０１９１】
また、本発明にかかる真空断熱材は、長期にわたる使用にも耐えうる断熱性能を有しているものであり、冷蔵庫用断熱材や自動販売機、建造物用断熱材、自動車用断熱材、保冷ボックスなどにも適用できる。
【符号の説明】
【０１９２】
１    袋体
２    充填物
３    外被材
４    表面保護層
５    内部保護層
６    アルミニウム箔
７    熱溶着層
８    封止部
９    薄肉部
１２  真空断熱材
１３  芯材
【図１】
2010261517.tif 000005
【図２】
2010261517.tif 000006
【図３】
2010261517.tif 000007
【図４】
2010261517.tif 000008
【図５】
2010261517.tif 000009
【図６】
2010261517.tif 000010
【図７】
2010261517.tif 000011
【図８】
2010261517.tif 000012
【図９】
2010261517.tif 000013
【図１０】
2010261517.tif 000014
【図１１】
2010261517.tif 000015